ГРУНТОВАЯ ЭМАЛЬ
UNDERCOAT ENAMEL

Изобретение относится к области технологии силикатов, а именно к составам грунтовых эмалей для стальных изделий.
2
2
2
2
3
Известна грунтовая эмаль, содержащая, мас.%: SiO 53,05-55,9; NaO 34,5-36,0; CoO 0,3-0,35; MnO 7,15-7,65; FeO 2,1-3,0 [1]. Такую эмаль рекомендуется размалывать мокрым способом совместно с многоборной грунтовой эмалью, добавками глины, буры, соды, что усложняет процесс получения шликера.
Задача изобретения состоит в упрощении процесса получения шликера грунтовой эмали.
2
2
2
2
3
2
3
2
2
2
2
3
2
3
Технический результат достигается тем, что грунтовая эмаль, содержащая SiO, NaO, CoO, МnО, FeO, дополнительно содержит BO и MgO при следующем соотношении компонентов, мас.%: SiO 35,08-36,35; NaO 31,0-33,0; CoO 0,15-0,2; MnO 14,0-15,0; FеО 1,0-1,5; ВO 6,0-8,0; MgO 1,0-1,5.
В таблице приведены составы грунтовой эмали.
Компоненты
Состав, мас.%:
1
2
3
SiO<sub>2</sub>
35,8
35,08
36,35
Na<sub>2</sub>O
31,0
32,5
33,0
CoO
0,2
0,17
0,15
MnO<sub>2</sub>
14,0
14,5
15,0
Fe<sub>2</sub>O<sub>3</sub>
1,0
1,75
1,5
B<sub>2</sub>O<sub>3</sub>
10,0
9,0
8,0
МgO
8,0
7,0
6,0
Варку фритты эмали осуществляют при температуре 1300°С. Расплав гранулируют в воду. Полученные гранулы размалывают мокрым способом до прохождения через сетку 0056. Полученный шликер (с влажностью 45%) наносят на подготовленные стальные изделия и обжигают при температуре 800°С.
Источники информации
1. А.с. № 534430 СССР, 1976.